(57)【要約】【課題】透明基板越しに観察される回路パターンが視認され難い電極基板フィルムと該電極基板フィルムの作製に使用される積層体フィルムを提供する。【解決手段】樹脂フィルムから成る透明基板ｅと該基板の少なくとも一方の面に設けられたメッシュ構造の回路パターンを有する電極基板フィルムであり、回路パターンは、透明基板の少なくとも一方の面に設けられた積層膜を加工して形成された線幅２０μｍ以下の積層細線で構成され、上記積層膜が形成される前の透明基板の表面に表面粗さＲａが０．２μｍ以下かつヘイズ値が２．５〜１０％のアンチグレア層ｆを備えると共に、上記アンチグレア層上に形成される積層膜が、透明基板側から数えて第１層目ａの金属吸収層と第２層目ｂの金属層と第３層目ｃの第２金属吸収層を有することを特徴とする。【選択図】図７
2016104159.tif 000002
【特許請求の範囲】
【請求項１】
樹脂フィルムから成る透明基板と該透明基板の少なくとも一方の面に設けられた積層膜とで構成される積層体フィルムにおいて、
上記積層膜が形成される前の透明基板の表面に、表面粗さＲａが０．２μｍ以下でかつヘイズ値が２．５〜１０％のアンチグレア層を備えると共に、
上記アンチグレア層上に形成される積層膜が、透明基板側から数えて第１層目の金属吸収層と第２層目の金属層と第３層目の第２金属吸収層を有することを特徴とする積層体フィルム。
【請求項２】
ＪＩＳ Ｋ５６００−５−４ １９９９に準拠する上記アンチグレア層のひっかき硬度がＨ以下であることを特徴とする請求項１に記載の積層体フィルム。
【請求項３】
透明基板側から数えて第２層目の金属層の膜厚が、５０ｎｍ以上５０００ｎｍ以下であることを特徴とする請求項１に記載の積層体フィルム。
【請求項４】
透明基板側から数えて第２層目の金属層の一部が、湿式めっき法により形成されていることを特徴とする請求項１または３に記載の積層体フィルム。
【請求項５】
透明基板側から数えて第１層目の上記金属吸収層が、Ｎｉ単体若しくはＣｕ単体、または、Ｎｉ、Ｔｉ、Ａｌ、Ｖ、Ｗ、Ｔａ、Ｓｉ、Ｃｒ、Ａｇ、Ｍｏ、Ｃｕ、Ｚｎより選ばれた２種以上の元素を含む合金から成る金属材と酸素を含む反応性ガスを用いた反応成膜法により形成されていることを特徴とする請求項１に記載の積層体フィルム。
【請求項６】
透明基板側から数えて第３層目の上記第２金属吸収層が、Ｎｉ単体若しくはＣｕ単体、または、Ｎｉ、Ｔｉ、Ａｌ、Ｖ、Ｗ、Ｔａ、Ｓｉ、Ｃｒ、Ａｇ、Ｍｏ、Ｃｕ、Ｚｎより選ばれた２種以上の元素を含む合金から成る金属材と酸素を含む反応性ガスを用いた反応成膜法により形成されていることを特徴とする請求項１または５に記載の積層体フィルム。
【請求項７】
上記合金が、Ｔｉ、Ａｌ、Ｖ、Ｗ、Ｔａ、Ｓｉ、Ｃｒ、Ａｇ、Ｍｏ、Ｃｕ、Ｚｎより選ばれる１種以上の元素が添加されたＮｉ系合金で構成されていることを特徴とする請求項５または６に記載の積層体フィルム。
【請求項８】
樹脂フィルムから成る透明基板と該透明基板の少なくとも一方の面に設けられたメッシュ構造の回路パターンを有する電極基板フィルムにおいて、
上記回路パターンは、透明基板の少なくとも一方の面に設けられた積層膜を加工して形成された線幅２０μｍ以下の積層細線で構成されており、
上記積層膜が形成される前の透明基板の表面に、表面粗さＲａが０．２μｍ以下でかつヘイズ値が２．５〜１０％のアンチグレア層を備えると共に、
上記アンチグレア層上に形成される積層膜が、透明基板側から数えて第１層目の金属吸収層と第２層目の金属層と第３層目の第２金属吸収層を有することを特徴とする電極基板フィルム。
【請求項９】
ＪＩＳ  Ｋ５６００−５−４  １９９９に準拠する上記アンチグレア層のひっかき硬度がＨ以下であることを特徴とする請求項８に記載の電極基板フィルム。
【請求項１０】
透明基板側から数えて第２層目の金属層の膜厚が、５０ｎｍ以上５０００ｎｍ以下であることを特徴とする請求項８に記載の電極基板フィルム。
【請求項１１】
透明基板側から数えて第２層目の金属層の一部が、湿式めっき法により形成されていることを特徴とする請求項８または１０に記載の電極基板フィルム。
【請求項１２】
透明基板側から数えて第１層目の上記金属吸収層が、Ｎｉ単体若しくはＣｕ単体、または、Ｎｉ、Ｔｉ、Ａｌ、Ｖ、Ｗ、Ｔａ、Ｓｉ、Ｃｒ、Ａｇ、Ｍｏ、Ｃｕ、Ｚｎより選ばれた２種以上の元素を含む合金から成る金属材と酸素を含む反応性ガスを用いた反応成膜法により形成されていることを特徴とする請求項８に記載の電極基板フィルム。
【請求項１３】
透明基板側から数えて第３層目の上記第２金属吸収層が、Ｎｉ単体若しくはＣｕ単体、または、Ｎｉ、Ｔｉ、Ａｌ、Ｖ、Ｗ、Ｔａ、Ｓｉ、Ｃｒ、Ａｇ、Ｍｏ、Ｃｕ、Ｚｎより選ばれた２種以上の元素を含む合金から成る金属材と酸素を含む反応性ガスを用いた反応成膜法により形成されていることを特徴とする請求項８または１２に記載の電極基板フィルム。
【請求項１４】
上記合金が、Ｔｉ、Ａｌ、Ｖ、Ｗ、Ｔａ、Ｓｉ、Ｃｒ、Ａｇ、Ｍｏ、Ｃｕ、Ｚｎより選ばれる１種以上の元素が添加されたＮｉ系合金で構成されていることを特徴とする請求項１２または１３に記載の電極基板フィルム。
【請求項１５】
樹脂フィルムから成る透明基板と該透明基板の少なくとも一方の面に設けられた積層膜とで構成される積層体フィルムの製造方法において、
上記透明基板の少なくとも一方の面に表面粗さＲａが０．２μｍ以下でかつヘイズ値が２．５〜１０％のアンチグレア層を形成する第１工程と、
上記積層膜の透明基板側から数えて第１層目の金属吸収層を上記アンチグレア層上に形成する第２工程と、
上記積層膜の透明基板側から数えて第２層目の金属層を上記金属吸収層上に形成する第３工程と、
上記積層膜の透明基板側から数えて第３層目の第２金属吸収層を上記金属層上に形成する第４工程、
を具備することを特徴とする積層体フィルムの製造方法。
【請求項１６】
上記第３工程において、上記金属層の一部を湿式めっき法により形成することを特徴とする請求項１５に記載の積層体フィルムの製造方法。
【請求項１７】
上記第２工程において、Ｎｉ単体若しくはＣｕ単体、または、Ｎｉ、Ｔｉ、Ａｌ、Ｖ、Ｗ、Ｔａ、Ｓｉ、Ｃｒ、Ａｇ、Ｍｏ、Ｃｕ、Ｚｎより選ばれた２種以上の元素を含む合金から成る金属材と酸素を含む反応性ガスを用いた反応成膜法により上記金属吸収層を形成することを特徴とする請求項１５に記載の積層体フィルムの製造方法。
【請求項１８】
上記第４工程において、Ｎｉ単体若しくはＣｕ単体、または、Ｎｉ、Ｔｉ、Ａｌ、Ｖ、Ｗ、Ｔａ、Ｓｉ、Ｃｒ、Ａｇ、Ｍｏ、Ｃｕ、Ｚｎより選ばれた２種以上の元素を含む合金から成る金属材と酸素を含む反応性ガスを用いた反応成膜法により上記第２金属吸収層を形成することを特徴とする請求項１５または１７に記載の積層体フィルムの製造方法。
【請求項１９】
上記合金が、Ｔｉ、Ａｌ、Ｖ、Ｗ、Ｔａ、Ｓｉ、Ｃｒ、Ａｇ、Ｍｏ、Ｃｕ、Ｚｎより選ばれる１種以上の元素が添加されたＮｉ系合金で構成されていることを特徴とする請求項１７または１８に記載の積層体フィルムの製造方法。
【請求項２０】
樹脂フィルムから成る透明基板と該透明基板の少なくとも一方の面に設けられた積層細線から成るメッシュ構造の回路パターンを有する電極基板フィルムの製造方法において、
請求項１〜７のいずれかに記載の積層体フィルムの積層膜を化学エッチング処理して、線幅が２０μｍ以下である上記積層細線を配線加工することを特徴とする電極基板フィルムの製造方法。
【発明の詳細な説明】
【技術分野】
【０００１】
本発明は、樹脂フィルムから成る透明基板と該透明基板に設けられた積層膜を有する積層体フィルム、および、該積層体フィルムの積層膜をエッチング処理し積層細線から成る回路パターンを形成してタッチパネル等の構成部品に用いられる電極基板フィルムに係り、特に、エッチング処理後において透明基板側から観察される（すなわち、透明基板越しに観察される）積層細線からの反射を低下させて、高輝度照明下においても上記積層細線から成る回路パターンが視認され難い電極基板フィルムと該電極基板フィルムの作製に使用される積層体フィルムおよびこれ等の製造方法に関するものである。
【背景技術】
【０００２】
近年、携帯電話、携帯電子文書機器、自動販売機、カーナビゲーション等のフラットパネルディスプレイ（ＦＰＤ）表面に設置する「タッチパネル」が普及し始めている。【０００３】
上記「タッチパネル」には、大きく分けて抵抗型と静電容量型が存在する。「抵抗型のタッチパネル」は、樹脂フィルムから成る透明基板と該基板上に設けられたＸ座標（またはＹ座標）検知電極シート並びにＹ座標（またはＸ座標）検知電極シートと、これ等シートの間に設けられた絶縁体スペーサーとで主要部が構成されている。そして、上記Ｘ座標検知電極シートとＹ座標検知電極シートは空間的に隔たっているが、ペン等で押さえられたときに両座標検知電極シートは電気的に接触してペンの触った位置（Ｘ座標、Ｙ座標）が判るようになっており、ペンを移動させればその都度座標を認識して、最終的に文字の入力が行なえる仕組みとなっている。他方、「静電容量型のタッチパネル」は、絶縁シートを介してＸ座標（またはＹ座標）検知電極シートとＹ座標（またはＸ座標）検知電極シートが積層され、これ等の上にガラス等の絶縁体が配置された構造を有している。そして、ガラス等の上記絶縁体に指を近づけたとき、その近傍のＸ座標検知電極、Ｙ座標検知電極の電気容量が変化するため、位置検知を行なえる仕組みとなっている。【０００４】
そして、電極等の回路パターンを構成する導電性材料として、従来、ＩＴＯ（酸化インジウム−酸化錫）等の透明導電膜が広く用いられていた（特許文献１参照）。また、タッチパネルの大型化に伴い、特許文献２や特許文献３等に開示されたメッシュ構造の金属製細線（金属膜）も使用され始めている。【０００５】
上記透明導電膜と金属製細線（金属膜）を較べた場合、透明導電膜は、可視波長領域における透過性に優れるため電極等の回路パターンが殆ど視認されない利点を有するが、金属製細線（金属膜）より電気抵抗値が高いためタッチパネルの大型化や応答速度の高速化には不向きな欠点を有する。他方、金属製細線（金属膜）は、電気抵抗値が低いためタッチパネルの大型化や応答速度の高速化に向いているが、可視波長領域における反射率が高いため、例え微細なメッシュ構造に加工されたとしても高輝度照明下において回路パターンが視認されることがあり、製品価値を低下させてしまう欠点を有する。【０００６】
そこで、電気抵抗値が低い上記金属製細線（金属膜）の特性を生かすため、樹脂フィルムから成る透明基板と金属製細線（金属膜）との間に金属酸化物から成る金属吸収層（黒化膜と称される）を介在させて（特許文献４、特許文献５参照）、透明基板側から観測される（すなわち、透明基板越しに観察される）金属製細線（金属膜）の反射を低減させる方法が提案されている。【０００７】
そして、金属酸化物から成る上記金属吸収層は、金属酸化物の成膜効率を図る観点から、通常、金属ターゲット（金属材）と反応性ガスを用いた反応性スパッタリング等により長尺状樹脂フィルム面に成膜され、かつ、成膜された金属吸収層上に銅等の金属ターゲット（金属材）を用いたスパッタリング等により金属層が成膜されて電極基板フィルムの作製に使用される積層体フィルムが製造されている。【０００８】
また、タッチパネル等の構成部品として用いられる電極基板フィルムは、樹脂フィルムから成る透明基板と該基板に設けられた金属吸収層と金属層から成る積層膜を有する積層体フィルムの上記積層膜を塩化第二銅水溶液や塩化第二鉄水溶液等のエッチング液によりエッチング処理し、積層体フィルムの上記積層膜（金属吸収層と金属層）を電極等の回路パターンに加工して製造されている。【０００９】
このため、電極基板フィルムの作製に使用される積層体フィルムは、積層膜（金属吸収層と金属層）が塩化第二銅水溶液や塩化第二鉄水溶液等のエッチング液によりエッチングされ易い特性と、エッチング加工された電極等の回路パターンが高輝度照明下において視認され難い特性が要求される。【００１０】
ところで、樹脂フィルムから成る透明基板と金属製細線（金属膜）との間に金属酸化物から成る上記金属吸収層（黒化膜）を介在させることで、透明基板越しに観察される回路パターンが視認され難くはなったが、樹脂フィルムから成る透明基板と金属吸収層（黒化膜）との界面における光学反射をゼロにすることは困難なため、回路パターンの上記視認性については未だ改善の余地を有していた。【００１１】
特に、樹脂フィルムから成る透明基板ｅの両面に回路パターンが形成され、かつ、透明基板ｅ側から数えて第２層目ｂの金属層の一部が湿式めっき法によりそれぞれ形成されると共に、透明基板ｅ側から数えて第３層目ｃの第２金属吸収層が上記金属層上に成膜された電極基板フィルムにおいては、透明基板ｅ越しに観察される回路パターンからの正反射（透明基板側から数えて第１層目の金属吸収層と透明基板との界面における正反射ｇ）が、図６に示すように透明基板ｅ側から数えて第３層目ｃの第２金属吸収層からの正反射に較べて大きいため、例え透明基板と金属製細線（金属膜）との間に金属酸化物から成る金属吸収層（黒化膜）を介在させたとしても、透明基板越しに観察される回路パターンが視認されてしまう場合があった。そして、透明基板ｅ側から数えて第１層目ａの金属吸収層と第３層目ｃの第２金属吸収層をそれぞれ同じ条件で反応性スパッタリング成膜により形成したとしても、透明基板ｅ越しに観察される第１層目ａの金属吸収層からの反射が目立ってしまうため、これを改善する必要性が存在した。
【先行技術文献】
【特許文献】
【００１２】
【特許文献１】特開２００３−１５１３５８号公報（請求項２参照）
【特許文献２】特開２０１１−０１８１９４号公報（請求項１参照）
【特許文献３】特開２０１３−０６９２６１号公報（段落0004参照）
【特許文献４】特開２０１４−１４２４６２号公報（請求項５、段落0038参照）
【特許文献５】特開２０１３−２２５２７６号公報（請求項１、段落0041参照）
【発明の概要】
【発明が解決しようとする課題】
【００１３】
本発明はこのような問題点に着目してなされたもので、その課題とするところは、エッチング処理後において透明基板越しに観察される積層細線（透明基板側から数えて第１層目の金属吸収層）からの反射を低下させて、高輝度照明下においても回路パターンが視認され難い電極基板フィルムと該電極基板フィルムの作製に使用される積層体フィルムを提供し、合わせて積層体フィルムと電極基板フィルムの製造方法を提供することにある。
【課題を解決するための手段】
【００１４】
上記課題を解決するため、透明基板越しに観察される回路パターンからの正反射（透明基板ｅ側から数えて第１層目ａの金属吸収層と透明基板ｅとの界面における正反射ｇ）に較べ、透明基板ｅ側から数えて第３層目ｃの第２金属吸収層からの正反射が小さくなる原因について本発明者が調査したところ、透明基板ｅ側から数えて第２層目ｂである金属層の一部が湿式めっき法によりそれぞれ形成された電極基板フィルムにおいては、湿式めっき法により形成された金属層の表面が粗面になっているため、図６に示すように第３層目ｃの第２金属吸収層表面も粗面になる結果、第２金属吸収層表面の光散乱が多くなる分、第２金属吸収層からの正反射が小さくなっていることを発見するに至った。【００１５】
そこで、電極基板フィルム（積層体フィルム）を構成している透明基板、透明基板側から数えて第１層目の金属吸収層、第２層目である金属層、および、第３層目の第２金属吸収層の表面粗さについてそれぞれ調べたところ、樹脂フィルムから成る透明基板の表面粗さはＲａ０．００５μｍ程度、透明基板と金属吸収層界面における表面粗さもＲａ０．００５μｍ程度であることが確認され、また、一部が湿式めっき法で形成された金属層の表面粗さはＲａ０．０２μｍ程度、金属層上に成膜される第２金属吸収層の表面粗さもＲａ０．０２μｍ程度であることが確認された。【００１６】
そして、透明基板越しに観察される積層細線からの反射を低下させるには、透明基板と第１層目の金属吸収層との界面における表面粗さについて、透明基板側から数えて第３層目である第２金属吸収層の表面粗さと同程度に設定する必要があることが確認された。【００１７】
本発明はこのような調査と技術的分析を経て完成されたものである。【００１８】
すなわち、本発明に係る第１の発明は、
樹脂フィルムから成る透明基板と該透明基板の少なくとも一方の面に設けられた積層膜とで構成される積層体フィルムにおいて、
上記積層膜が形成される前の透明基板の表面に、表面粗さＲａが０．２μｍ以下でかつヘイズ値が２．５〜１０％のアンチグレア層を備えると共に、
上記アンチグレア層上に形成される積層膜が、透明基板側から数えて第１層目の金属吸収層と第２層目の金属層と第３層目の第２金属吸収層を有することを特徴とする。【００１９】
第２の発明は、
第１の発明に記載の積層体フィルムにおいて、
ＪＩＳ  Ｋ５６００−５−４  １９９９に準拠する上記アンチグレア層のひっかき硬度がＨ以下であることを特徴とし、
第３の発明は、
第１の発明に記載の積層体フィルムにおいて、
透明基板側から数えて第２層目の金属層の膜厚が、５０ｎｍ以上５０００ｎｍ以下であることを特徴とし、
第４の発明は、
第１の発明または第３の発明に記載の積層体フィルムにおいて、
透明基板側から数えて第２層目の金属層の一部が、湿式めっき法により形成されていることを特徴とし、
また、第５の発明は、
第１の発明に記載の積層体フィルムにおいて、
透明基板側から数えて第１層目の上記金属吸収層が、Ｎｉ単体若しくはＣｕ単体、または、Ｎｉ、Ｔｉ、Ａｌ、Ｖ、Ｗ、Ｔａ、Ｓｉ、Ｃｒ、Ａｇ、Ｍｏ、Ｃｕ、Ｚｎより選ばれた２種以上の元素を含む合金から成る金属材と酸素を含む反応性ガスを用いた反応成膜法により形成されていることを特徴とし、
第６の発明は、
第１の発明または第５の発明に記載の積層体フィルムにおいて、
透明基板側から数えて第３層目の上記第２金属吸収層が、Ｎｉ単体若しくはＣｕ単体、または、Ｎｉ、Ｔｉ、Ａｌ、Ｖ、Ｗ、Ｔａ、Ｓｉ、Ｃｒ、Ａｇ、Ｍｏ、Ｃｕ、Ｚｎより選ばれた２種以上の元素を含む合金から成る金属材と酸素を含む反応性ガスを用いた反応成膜法により形成されていることを特徴とし、
第７の発明は、
第５の発明または第６の発明に記載の積層体フィルムにおいて、
上記合金が、Ｔｉ、Ａｌ、Ｖ、Ｗ、Ｔａ、Ｓｉ、Ｃｒ、Ａｇ、Ｍｏ、Ｃｕ、Ｚｎより選ばれる１種以上の元素が添加されたＮｉ系合金で構成されていることを特徴とする。【００２０】
次に、第８の発明は、
樹脂フィルムから成る透明基板と該透明基板の少なくとも一方の面に設けられたメッシュ構造の回路パターンを有する電極基板フィルムにおいて、
上記回路パターンは、透明基板の少なくとも一方の面に設けられた積層膜を加工して形成された線幅２０μｍ以下の積層細線で構成されており、
上記積層膜が形成される前の透明基板の表面に、表面粗さＲａが０．２μｍ以下でかつヘイズ値が２．５〜１０％のアンチグレア層を備えると共に、
上記アンチグレア層上に形成される積層膜が、透明基板側から数えて第１層目の金属吸収層と第２層目の金属層と第３層目の第２金属吸収層を有することを特徴とする。【００２１】
第９の発明は、
第８の発明に記載の電極基板フィルムにおいて、
ＪＩＳ  Ｋ５６００−５−４  １９９９に準拠する上記アンチグレア層のひっかき硬度がＨ以下であることを特徴とし、
第１０の発明は、
第８の発明に記載の電極基板フィルムにおいて、
透明基板側から数えて第２層目の金属層の膜厚が、５０ｎｍ以上５０００ｎｍ以下であることを特徴とし、
第１１の発明は、
第８の発明または第１０の発明に記載の電極基板フィルムにおいて、
透明基板側から数えて第２層目の金属層の一部が、湿式めっき法により形成されていることを特徴とし、
第１２の発明は、
第８の発明に記載の電極基板フィルムにおいて、
透明基板側から数えて第１層目の上記金属吸収層が、Ｎｉ単体若しくはＣｕ単体、または、Ｎｉ、Ｔｉ、Ａｌ、Ｖ、Ｗ、Ｔａ、Ｓｉ、Ｃｒ、Ａｇ、Ｍｏ、Ｃｕ、Ｚｎより選ばれた２種以上の元素を含む合金から成る金属材と酸素を含む反応性ガスを用いた反応成膜法により形成されていることを特徴とし、
第１３の発明は、
第８の発明または第１２の発明に記載の電極基板フィルムにおいて、
透明基板側から数えて第３層目の上記第２金属吸収層が、Ｎｉ単体若しくはＣｕ単体、または、Ｎｉ、Ｔｉ、Ａｌ、Ｖ、Ｗ、Ｔａ、Ｓｉ、Ｃｒ、Ａｇ、Ｍｏ、Ｃｕ、Ｚｎより選ばれた２種以上の元素を含む合金から成る金属材と酸素を含む反応性ガスを用いた反応成膜法により形成されていることを特徴とし、
また、第１４の発明は、
第１２の発明または第１３の発明に記載の電極基板フィルムにおいて、
上記合金が、Ｔｉ、Ａｌ、Ｖ、Ｗ、Ｔａ、Ｓｉ、Ｃｒ、Ａｇ、Ｍｏ、Ｃｕ、Ｚｎより選ばれる１種以上の元素が添加されたＮｉ系合金で構成されていることを特徴とする。【００２２】
次に、第１５の発明は、
樹脂フィルムから成る透明基板と該透明基板の少なくとも一方の面に設けられた積層膜とで構成される積層体フィルムの製造方法において、
上記透明基板の少なくとも一方の面に表面粗さＲａが０．２μｍ以下でかつヘイズ値が２．５〜１０％のアンチグレア層を形成する第１工程と、
上記積層膜の透明基板側から数えて第１層目の金属吸収層を上記アンチグレア層上に形成する第２工程と、
上記積層膜の透明基板側から数えて第２層目の金属層を上記金属吸収層上に形成する第３工程と、
上記積層膜の透明基板側から数えて第３層目の第２金属吸収層を上記金属層上に形成する第４工程、
を具備することを特徴とする。【００２３】
また、第１６の発明は、
第１５の発明に記載の積層体フィルムの製造方法において、
上記第３工程において、上記金属層の一部を湿式めっき法により形成することを特徴とし、
第１７の発明は、
第１５の発明に記載の積層体フィルムの製造方法において、
上記第２工程において、Ｎｉ単体若しくはＣｕ単体、または、Ｎｉ、Ｔｉ、Ａｌ、Ｖ、Ｗ、Ｔａ、Ｓｉ、Ｃｒ、Ａｇ、Ｍｏ、Ｃｕ、Ｚｎより選ばれた２種以上の元素を含む合金から成る金属材と酸素を含む反応性ガスを用いた反応成膜法により上記金属吸収層を形成することを特徴とし、
第１８の発明は、
第１５の発明または第１７の発明に記載の積層体フィルムの製造方法において、
上記第４工程において、Ｎｉ単体若しくはＣｕ単体、または、Ｎｉ、Ｔｉ、Ａｌ、Ｖ、Ｗ、Ｔａ、Ｓｉ、Ｃｒ、Ａｇ、Ｍｏ、Ｃｕ、Ｚｎより選ばれた２種以上の元素を含む合金から成る金属材と酸素を含む反応性ガスを用いた反応成膜法により上記第２金属吸収層を形成することを特徴とし、
また、第１９の発明は、
第１７の発明または第１８の発明に記載の積層体フィルムの製造方法において、
上記合金が、Ｔｉ、Ａｌ、Ｖ、Ｗ、Ｔａ、Ｓｉ、Ｃｒ、Ａｇ、Ｍｏ、Ｃｕ、Ｚｎより選ばれる１種以上の元素が添加されたＮｉ系合金で構成されていることを特徴とする。【００２４】
更に、第２０の発明は、
樹脂フィルムから成る透明基板と該透明基板の少なくとも一方の面に設けられた積層細線から成るメッシュ構造の回路パターンを有する電極基板フィルムの製造方法において、
第１の発明〜第７の発明のいずれかに記載の積層体フィルムの積層膜を化学エッチング処理して、線幅が２０μｍ以下である上記積層細線を配線加工することを特徴とする。
【発明の効果】
【００２５】
樹脂フィルムから成る透明基板と該透明基板の少なくとも一方の面に設けられた積層膜とで構成される本発明に係る積層体フィルムは、
上記積層膜が形成される前の透明基板の表面に、表面粗さＲａが０．２μｍ以下でかつヘイズ値が２．５〜１０％のアンチグレア層を備えると共に、
上記アンチグレア層上に形成される積層膜が、透明基板側から数えて第１層目の金属吸収層と第２層目の金属層と第３層目の第２金属吸収層を有することを特徴としている。【００２６】
そして、積層体フィルムの積層膜をエッチング加工して積層細線（透明基板側から数えて第１層目の金属吸収層と第２層目の金属層と第３層目の第２金属吸収層を有する）から成る回路パターンが形成される電極基板フィルムによれば、
透明基板と積層細線との間にアンチグレア層を有し、透明基板越しに観測される積層細線（透明基板側から数えて第１層目の金属吸収層）からの反射がアンチグレア層の作用により低減されるため、高輝度照明下においても上記積層細線から成る回路パターンが視認され難い効果を有する。【００２７】
特に、樹脂フィルムから成る透明基板の両面に積層細線から成る回路パターンが形成され、かつ、透明基板側から数えて第２層目の金属層の一部が湿式めっき法によりそれぞれ形成されている電極基板フィルムにおいては、上記アンチグレア層の作用により、透明基板越しに観察される回路パターンからの正反射（透明基板側から数えて第１層目の金属吸収層と透明基板との界面における反射）と、透明基板側から数えて第３層目の第２金属吸収層からの正反射が同程度に揃えられるため、上記積層細線から成る回路パターンが更に視認され難くなる効果を有する。
【図面の簡単な説明】
【００２８】
【図１】樹脂フィルムから成る透明基板の両面に透明基板側から数えて第１層目の金属吸収層と第２層目の金属層を有する従来技術に係る積層体フィルムの概略断面説明図。
【図２】樹脂フィルムから成る透明基板の両面に透明基板側から数えて第１層目の金属吸収層と第２層目の金属層を有しかつ金属層が乾式成膜法と湿式成膜（湿式めっき）法で形成された従来技術に係る積層体フィルムの概略断面説明図。
【図３】樹脂フィルムから成る透明基板の両面に透明基板側から数えて第１層目の金属吸収層と第２層目の金属層と第３層目の第２金属吸収層を有しかつ金属層が乾式成膜法と湿式成膜（湿式めっき）法で形成された従来技術に係る積層体フィルムの概略断面説明図。
【図４】樹脂フィルムから成る透明基板の両面に金属製の積層細線がそれぞれ形成された従来技術に係る電極基板フィルムの概略断面説明図。
【図５】樹脂フィルムから成る透明基板上に金属吸収層と金属層を形成する真空成膜法を実施する成膜装置（スパッタリングウェブコータ）の説明図。
【図６】従来技術に係る電極基板フィルムの「透明基板越しに観察される回路パターンからの正反射」と「透明基板側から数えて第３層目の第２金属吸収層からの正反射」の関係を示す説明図。尚、図６中、符号ａは「第１層目」、符号ｂは「第２層目」、符号ｃは「第３層目」、符号ｄは「散乱」、符号ｅは「透明基板」、および、符号ｇは「第１層目正反射」をそれぞれ示す。
【図７】透明基板の両面に回路パターンが形成された本発明に係る電極基板フィルムの「透明基板越しに観察される回路パターンからの正反射」と「透明基板側から数えて第３層目の第２金属吸収層からの正反射」の関係を示す説明図。尚、図７中、符号ａは「第１層目」、符号ｂは「第２層目」、符号ｃは「第３層目」、符号ｄは「散乱」、符号ｅは「透明基板」、符号ｆは「アンチグレア層」、および、符号ｇは「第１層目正反射」をそれぞれ示す。
【図８】表面にアンチグレア層が設けられかつアンチグレア層上に積層膜が形成される前の透明基板に関しそのヘイズ値を測定する方法の一例を示す説明図。尚、図８中、符号ｈは「積分球」、符号ｉは「ＰＥＴフィルム」、符号ｊは「全光透過率（拡散板有）」、および、符号ｋは「散乱光透過率（拡散板無）」をそれぞれ示す。
【図９】アンチグレア層が形成された透明基板のヘイズ値に影響を与える因子（アンチグレア層に含まれる粒子サイズと粒子密度）を示し、図９（Ａ）は影響が小さい場合、図９（Ｂ）は影響が大きい場合を示す説明図。尚、図９中、符号ｓは「粒子サイズ」、および、符号ｍは「粒子密度」をそれぞれ示す。
【図１０】図１０（Ａ）はアンチグレア層が形成された透明基板についてＪＩＳ  Ｋ５６００−５−１  １９９９に準拠するマンドレル径１ｍｍφの１８０°曲げ試験を行ったときのコート（アンチグレア層）割れ「有り」の説明図、１０（Ｂ）はアンチグレア層が形成された透明基板について上記１８０°曲げ試験を行ったときのコート（アンチグレア層）割れ「なし」の説明図。
【発明を実施するための形態】
【００２９】
以下、本発明の実施の形態について従来技術と共に詳細に説明する。
【００３０】
（１）従来技術に係る積層体フィルム
（1-1）従来技術に係る第一の積層体フィルムは、樹脂フィルムから成る透明基板と、該透明基板の少なくとも一方の面に設けられた積層膜とで構成され、積層膜が、透明基板側から数えて第１層目の金属吸収層と第２層目の金属層を有すると共に、金属吸収層が、Ｎｉ単体若しくはＣｕ単体、または、Ｎｉ、Ｔｉ、Ａｌ、Ｖ、Ｗ、Ｔａ、Ｓｉ、Ｃｒ、Ａｇ、Ｍｏ、Ｃｕ、Ｚｎより選ばれた２種以上の元素を含む合金から成る金属材と酸素を含む反応性ガスを用いた反応成膜法により形成されている。
【００３１】
そして、従来技術に係る第一の積層体フィルムは、図１に示すように樹脂フィルムから成る透明基板４０と、該透明基板４０の両面に乾式成膜法（乾式めっき法）により形成された金属吸収層４１、４３と金属層４２、４４とで構成されている。
【００３２】
尚、上記金属層については、乾式成膜法（乾式めっき法）と湿式成膜法（湿式めっき法）を組み合わせて形成してもよい。
【００３３】
すなわち、図２に示すように樹脂フィルムから成る透明基板５０と、該透明基板５０の両面に乾式成膜法（乾式めっき法）により形成された膜厚１５ｎｍ〜３０ｎｍの金属吸収層５１、５３と、該金属吸収層５１、５３上に乾式成膜法（乾式めっき法）により形成された金属層５２、５４と、該金属層５２、５４上に湿式成膜法（湿式めっき法）により形成された金属層５５、５６とで構成してもよい。
【００３４】
（1-2）従来技術に係る第二の積層体フィルムは、上記第一の積層体フィルムを前提とし、積層膜が、透明基板側から数えて第３層目の第２金属吸収層を有すると共に、第２金属吸収層が、Ｎｉ単体若しくはＣｕ単体、または、Ｎｉ、Ｔｉ、Ａｌ、Ｖ、Ｗ、Ｔａ、Ｓｉ、Ｃｒ、Ａｇ、Ｍｏ、Ｃｕ、Ｚｎより選ばれた２種以上の元素を含む合金から成る金属材と酸素を含む反応性ガスを用いた反応成膜法により形成されている。
【００３５】
そして、従来技術に係る第二の積層体フィルムは、図２に示した第一の積層体フィルムを前提とし、該積層体フィルムの金属層上に第２金属吸収層を形成して成るものである。
【００３６】
すなわち、図３に示すように樹脂フィルムから成る透明基板６０と、該透明基板６０の両面に乾式成膜法（乾式めっき法）により形成された膜厚１５ｎｍ〜３０ｎｍの金属吸収層６１、６３と、該金属吸収層６１、６３上に乾式成膜法（乾式めっき法）により形成された金属層６２、６４と、該金属層６２、６４上に湿式成膜法（湿式めっき法）により形成された金属層６５、６６と、該金属層６５、６６上に乾式成膜法（乾式めっき法）により形成された膜厚１５ｎｍ〜３０ｎｍの第２金属吸収層６７、６８とで構成されている。
【００３７】
ここで、図３に示す第二の積層体フィルムにおいて、符号６２、６５で示す金属層の両面に金属吸収層６１と第２金属吸収層６７を形成し、また、符号６４、６６で示す金属層の両面に金属吸収層６３と第２金属吸収層６８を形成しているのは、該積層体フィルムを用いて作製された電極基板フィルムをタッチパネルに組み込んだときに金属製積層細線から成るメッシュ構造の回路パターンが反射して見えないようにするためである。
【００３８】
尚、樹脂フィルムから成る透明基板の片面に金属吸収層を形成し、該金属吸収層上に金属層が形成された第一の積層体フィルムを用いて電極基板フィルムを作製した場合にも、該透明基板からの上記回路パターンの視認を防止することが可能である。
【００３９】
（２）従来技術に係る電極基板フィルム
（2-1）従来技術に係る積層体フィルムの積層膜をエッチング処理して、線幅が２０μｍ以下である積層細線に配線加工することにより電極基板フィルムを得ることができる。例えば、図３に示す積層体フィルムの積層膜をエッチング処理して図４に示すような電極基板フィルムを得ることができる。
【００４０】
すなわち、図４に示す従来技術に係る電極基板フィルムは、樹脂フィルムから成る透明基板７０と、該透明基板７０の両面に設けられた積層細線から成るメッシュ構造の回路パターンを有し、上記積層細線が、線幅２０μｍ以下でかつ透明基板７０側から数えて第１層目の金属吸収層７１、７３と、第２層目の金属層７２、７５、７４、７６と、第３層目の第２金属吸収層７７、７８とで構成されている。
【００４１】
そして、電極基板フィルムの電極（配線）パターンをタッチパネル用のストライプ状若しくは格子状とすることで、従来技術に係る電極基板フィルムをタッチパネルに用いることができる。また、電極（配線）パターンに配線加工された積層細線は、積層体フィルムの積層構造を維持していることから、高輝度照明下においても透明基板に設けられた電極等の回路パターンが視認され難い電極基板フィルムとして提供することができる。
【００４２】
（2-2）そして、従来技術に係る積層体フィルムから電極基板フィルムに配線加工するには、公知のサブトラクティブ法により加工が可能である。
【００４３】
サブトラクティブ法は、積層体フィルムの積層膜表面にフォトレジスト膜を形成し、配線パターンを形成したい箇所にフォトレジスト膜が残るように露光、現像し、かつ、上記積層膜表面にフォトレジスト膜が存在しない箇所の積層膜を化学エッチングにより除去して配線パターンを形成する方法である。
【００４４】
上記記化学エッチングのエッチング液としては、塩化第二鉄水溶液や塩化第二銅水溶液を用いることができる。
【００４５】
（３）従来技術に係る積層体フィルムと電極基板フィルムの問題点
図４に例示した従来技術に係る電極基板フィルムにおいては、樹脂フィルムから成る透明基板７０と金属層７２、７５、７４、７６との間に金属酸化物から成る金属吸収層７１、７３を介在させているため、透明基板７０越しに観察される回路パターンの視認性は低減されている。
【００４６】
しかし、樹脂フィルムから成る透明基板７０と金属酸化物から成る金属吸収層７１、７３との界面における光学反射をゼロにすることは、従来技術において説明したように困難なため、回路パターンの視認性については未だ改善の余地を有していた。
【００４７】
特に、図４に示す電極基板フィルムのように、樹脂フィルムから成る透明基板７０の両面に回路パターンが形成され、かつ、透明基板７０側から数えて第２層目の金属層の一部（符号７５、７６で示す）が湿式めっき法により形成され、更に、透明基板７０側から数えて第３層目の第２金属吸収層７７、７８が上記金属層７５、７６上に成膜された電極基板フィルムにおいては、透明基板７０越しに観察される回路パターンからの正反射（透明基板７０側から数えて第１層目の金属吸収層７１、７３と透明基板７０との界面における反射：図６の符号ｇで示す第１層目正反射）が、図６に示すように透明基板ｅ（図４：符号７０）側から数えて第３層目ｃの第２金属吸収層（図４：符号７７、７８）からの正反射に較べて大きいため、例え、図６に示すように透明基板ｅ（図４：符号７０）と第２層目ｂの金属層（図４：符号７２、７５、７４、７６）との間に金属酸化物から成る金属吸収層（図６の符号ａで示す第１層目）を介在させたとしても、透明基板ｅ越しに観察される回路パターンが視認されてしまう場合があった。
【００４８】
尚、回路パターンが視認される原因は、透明基板ｅ（図４：符号７０）側から数えて第２層目ｂである金属層の一部（図４において符号７５、７６で示す部位）が湿式めっき法により形成されて金属層表面が粗面になっているため、図６に示すように第３層目ｃの第２金属吸収層（図４：符号７７、７８）表面も粗面になる結果、第２金属吸収層７７、７８表面の光散乱が多くなる分、第２金属吸収層７７、７８からの正反射が小さくなるためであった。
【００４９】
（４）本発明に係る積層体フィルムと電極基板フィルム
本発明に係る積層体フィルムは、
樹脂フィルムから成る透明基板と該透明基板の少なくとも一方の面に設けられた積層膜とで構成され、上記積層膜が形成される前の透明基板の表面に、表面粗さＲａが０．２μｍ以下でかつヘイズ値が２．５〜１０％のアンチグレア層を備えると共に、上記アンチグレア層上に形成される積層膜が、透明基板側から数えて第１層目の金属吸収層と第２層目の金属層と第３層目の第２金属吸収層を有することを特徴とし、
また、本発明に係る電極基板フィルムは、
樹脂フィルムから成る透明基板と該透明基板の少なくとも一方の面に設けられたメッシュ構造の回路パターンを有し、上記回路パターンは、透明基板の少なくとも一方の面に設けられた積層膜を加工して形成された線幅２０μｍ以下の積層細線で構成されており、上記積層膜が形成される前の透明基板の表面に、表面粗さＲａが０．２μｍ以下でかつヘイズ値が２．５〜１０％のアンチグレア層を備えると共に、上記アンチグレア層上に形成される積層膜が、透明基板側から数えて第１層目の金属吸収層と第２層目の金属層と第３層目の第２金属吸収層を有することを特徴とするものである。
【００５０】
（4-1）本発明に係る第一の積層体フィルム
本発明に係る第一の積層体フィルムは、樹脂フィルムから成る透明基板と、該透明基板の少なくとも一方の面に設けられたアンチグレア層と、該アンチグレア層上に設けられかつ透明基板側から数えて第１層目の金属吸収層と第２層目の金属層と第３層目の第２金属吸収層から成る積層膜とで構成されると共に、上記アンチグレア層の表面粗さＲａが０．２μｍ以下でかつヘイズ値が２．５〜１０％であることを特徴とする。
【００５１】
尚、従来技術に係る積層体フィルムと同様、第１層目の金属吸収層と第２層目の金属層と第３層目の第２金属吸収層は、下記成膜材料を用いた乾式成膜法（乾式めっき法）により形成され、かつ、第２層目の金属層については、乾式成膜法（乾式めっき法）と湿式成膜法（湿式めっき法）を組み合わせて形成してもよい。
【００５２】
（4-2）本発明に係る第二の積層体フィルム
本発明に係る第二の積層体フィルムは、樹脂フィルムから成る透明基板と、該透明基板の少なくとも一方の面に設けられたアンチグレア層と、少なくとも一方の面にアンチグレア層が設けられた透明基板の両面に成膜されかつ透明基板側から数えて第１層目の金属吸収層と第２層目の金属層と第３層目の第２金属吸収層から成る一対の積層膜とで構成されると共に、上記アンチグレア層の表面粗さＲａが０．２μｍ以下でかつヘイズ値が２．５〜１０％であることを特徴とする。
【００５３】
尚、従来技術に係る積層体フィルムと同様、第１層目の金属吸収層と第２層目の金属層と第３層目の第２金属吸収層は、下記成膜材料を用いた乾式成膜法（乾式めっき法）により形成され、かつ、第２層目の金属層については、乾式成膜法（乾式めっき法）と湿式成膜法（湿式めっき法）を組み合わせて形成してもよい。
【００５４】
（4-3）本発明に係る電極基板フィルム
本発明に係る上記第一若しくは第二の積層体フィルムの積層膜をエッチング処理し、線幅が２０μｍ以下である積層細線に配線加工することにより本発明に係る電極基板フィルムを得ることができる。
【００５５】
例えば、図７に示す本発明に係る電極基板フィルムは、樹脂フィルムから成る透明基板ｅと、該透明基板ｅの片面に設けられたアンチグレア層ｆと、片面にアンチグレア層ｆが設けられた透明基板ｅの両面に設けられた積層細線から成るメッシュ構造の回路パターンを有し、上記積層細線が、線幅２０μｍ以下でかつ透明基板ｅ側から数えて第１層目ａの金属吸収層と、第２層目ｂの金属層と、第３層目ｃの第２金属吸収層とで構成されている。
【００５６】
尚、第２層目ｂである金属層が、乾式成膜法（乾式めっき法）と湿式成膜法（湿式めっき法）を組み合わせて形成されており、図７に示すように第３層目ｃである第２金属吸収層の表面は粗面化された状態になっている。
【００５７】
また、図７に示す電極基板フィルムおいては、透明基板ｅの片面にアンチグレア層ｆが設けられているが、透明基板ｅの両面にアンチグレア層ｆを設けてもよい。
【００５８】
そして、電極基板フィルムの電極（配線）パターンをタッチパネル用のストライプ状若しくは格子状とすることで、本発明に係る電極基板フィルムをタッチパネルに用いることができる。また、電極（配線）パターンに配線加工された積層細線は、積層体フィルムの積層構造を維持し、透明基板ｅ側に第１層目ａの金属吸収層が存在するため、高輝度照明下においても透明基板ｅに設けられた電極等の回路パターンが視認され難い電極基板フィルムとして提供することができる。
【００５９】
更に、図７に示す本発明に係る電極基板フィルムにおいては、透明基板ｅの片面に設けられたアンチグレア層ｆの作用により、透明基板ｅ越しに観察される回路パターンからの正反射（透明基板ｅ側から数えて第１層目ａの金属吸収層と透明基板ｅとの界面における第１層目正反射ｇ）と、透明基板ｅ側から数えて第３層目ｃの第２金属吸収層からの正反射が同程度に揃えられるため、積層細線から成る回路パターンが更に視認され難くなる利点を有する。
【００６０】
そして、本発明に係る積層体フィルムから上記電極基板フィルムに配線加工するには、従来技術と同様、上述した公知のサブトラクティブ法により加工が可能である。
【００６１】
（５）本発明に係る積層体フィルムと電極基板フィルムの構成材料
（5-1）透明基板を構成する樹脂フィルム
上記樹脂フィルムの材質としては特に限定されることはなく、その具体例として、ポリエチレンテレフタレート（ＰＥＴ）、ポリエーテルスルフォン（ＰＥＳ）、ポリアリレート（ＰＡＲ）、ポリカーボネート（ＰＣ）、ポリオレフィン（ＰＯ）、トリアセチルセルロース（ＴＡＣ）およびノルボルネンの樹脂材料から選択された樹脂フィルムの単体、あるいは、上記樹脂材料から選択された樹脂フィルム単体とこの単体の片面または両面を覆うアクリル系有機膜との複合体が挙げられる。特に、ノルボルネン樹脂材料については、代表的なものとして、日本ゼオン社のゼオノア（商品名）やＪＳＲ社のアートン（商品名）等が挙げられる。
【００６２】
尚、本発明に係る積層体フィルムを用いて作製される電極基板フィルムは「タッチパネル」等に使用するため、上記樹脂フィルムの中でも可視波長領域での透明性に優れるものが望ましい。
【００６３】
（5-2）金属吸収層の構成材料（金属材）
透明基板側から数えて第１層目の金属吸収層および第３層目である第２金属吸収層は、Ｎｉ単体若しくはＣｕ単体、または、Ｎｉ、Ｔｉ、Ａｌ、Ｖ、Ｗ、Ｔａ、Ｓｉ、Ｃｒ、Ａｇ、Ｍｏ、Ｃｕ、Ｚｎより選ばれた２種以上の元素を含む合金から成る金属材と窒素や酸素を含む反応性ガスを用いた反応成膜法により形成され、上記金属材として特にＣｕ単体若しくはＮｉ−Ｃｕ合金が好ましい。また、金属吸収層を構成する金属酸化物の酸化が進み過ぎると金属吸収層が透明になってしまうため、黒化膜になる程度の酸化レベルに設定することを要する。上記反応成膜法としては、マグネトロンスパッタ、イオンビームスパッタ、真空蒸着、イオンプレーティング、ＣＶＤ等がある。また、金属吸収層の各波長における光学定数（屈折率、消衰係数）は、反応の度合い、すなわち、酸化度や窒化度に大きく影響され、ＣｕやＮｉ系合金から成る金属材だけで決定されるものではない。
【００６４】
（5-3）金属層の構成材料（金属材）
上記金属層の構成材料（金属材）としては、電気抵抗値が低い金属であれば特に限定されず、例えば、Ｃｕ単体、若しくは、Ｔｉ、Ａｌ、Ｖ、Ｗ、Ｔａ、Ｓｉ、Ｃｒ、Ａｇより選ばれる１種以上の元素が添加されたＣｕ系合金、または、Ａｇ単体、若しくは、Ｔｉ、Ａｌ、Ｖ、Ｗ、Ｔａ、Ｓｉ、Ｃｒ、Ｃｕより選ばれる１種以上の元素が添加されたＡｇ系合金が挙げられ、特に、Ｃｕ単体が、回路パターンの加工性や抵抗値の観点から望ましい。また、金属層の膜厚は電気特性に依存するものであり、光学的な要素から決定されるものではないが、通常、透過光が測定不能なレベルの膜厚に設定される。
【００６５】
そして、金属層の望ましい膜厚は、電気抵抗の観点からは５０ｎｍ以上が好ましく、６０ｎｍ以上がより好ましい。一方、金属層を配線パターンに加工する加工性の観点からは５μｍ（５０００ｎｍ）以下が好ましく、３μｍ（３０００ｎｍ）以下がより好ましい。
【００６６】
（5-4）アンチグレア処理（アンチグレア層の形成）
上記アンチグレア層は樹脂フィルムから成る透明基板の少なくとも一方の面にハードコート層として形成され、アンチグレア層を構成するハードコート層は樹脂と微粒子を含有し、該樹脂には紫外線硬化型のウレタン系樹脂やアクリル系樹脂等が用いられる。
【００６７】
また、アンチグレア層の硬度は、粒径５００ｎｍ以下のシリカゾル等の無機ゾルを添加することにより制御できる。
【００６８】
そして、アンチグレア層には、粒径０．５μｍ〜２０μｍでかつアンチグレア層における層厚の二倍以内の粒径を有する微粒子を加えることができる。また、微粒子には無機微粒子や有機微粒子を用いることができる。無機微粒子には、酸化ケイ素微粒子、酸化チタン微粒子、酸化アルミニウム微粒子、酸化亜鉛微粒子、酸化錫微粒子、炭酸カルシウム微粒子、硫酸バリウム微粒子、タルク微粒子、カオリン微粒子、硫酸カルシウム微粒子等を選択することができ、有機微粒子には、ポリメタクリル酸メチルアクリレート樹脂粉末（ＰＭＭＡ微粒子）、シリコーン樹脂粉末、ポリスチレン樹脂粉末、ポリカーボネート樹脂粉末、アクリルスチレン樹脂粉末、ベンゾグアナミン樹脂粉末、メラミン樹脂粉末、ポリオレフィン樹脂粉末、ポリエステル樹脂粉末、ポリアミド樹脂粉末、ポリイミド樹脂粉末、ポリフッ化エチレン樹脂粉末等を選択することができる。
【００６９】
更に、微粒子の粒径や配合の割合は、アンチグレア層の表面粗さＲａやヘイズ値を考慮して適宜定めることができ、また、アンチグレア層の層厚は３０μｍ以下望ましくは１０μｍ以下であり、光学特性に応じて適宜設定される。
【００７０】
ところで、アンチグレア処理の評価方法にヘイズ測定（ＪＩＳＫ７１３６）がある。
【００７１】
図８にヘイズ測定の概略を示す。すなわち、アンチグレア処理が施されたＰＥＴフィルム（透明基板）ｉを積分球ｈの光入射側に固定し、かつ、積分球ｈの他端側開口部を拡散板で閉止した状態にして光を入射させ、積分球ｈ内を多重反射した光を積分球下方に設けられた受光器で計測して「全光透過率」ｊを測定する。次に、上記積分球ｈの他端側開口部を拡散板で閉止しない状態にして光を入射させ、積分球ｈ内を多重反射した光（但し、開口部を透過した光は含まれない）を上記受光器で計測して「散乱光透過率」ｋを測定する。
【００７２】
そして、ヘイズ値＝（散乱光透過率）÷（全光透過率）の数式からヘイズ値を求める。
【００７３】
尚、透明基板の片面にアンチグレア層が設けられた場合のヘイズ値は１０％以下が望ましい。アンチグレア層のヘイズ値が１０％を超えた場合、タッチパネルを通して観察されるフラットパネルディスプレイの画像を曇らせ、視認性（透過率）を悪化させる。特に、本発明に係る積層体フィルムの積層膜をエッチング処理して電極基板フィルムに加工した場合、エッチングにより積層膜が除去された透明基板のアンチグレア層を介してフラットパネルディスプレイの画像が観測されることになるため、透明基板に設けられたアンチグレア層のヘイズ値は１０％以下が望ましい。
【００７４】
また、上述したように樹脂フィルムから成る透明基板の両面にアンチグレア層を設けてもよい。透明基板の両面にアンチグレア層を設ける場合、それぞれの面のアンチグレア層のヘイズ値が１０％以下であればよい。両面にアンチグレア層が設けられた電極基板フィルムを介しフラットディスプレイパネルの画像を観察した場合においても視認性に悪影響を与えない各アンチグレア層のヘイズ値は、各々１０％以下である。
【００７５】
アンチグレア処理を施した透明基板のヘイズ値は、図９に示すようにアンチグレア層内に含まれる微粒子の粒径（粒子サイズｓ）と密度（粒子密度ｍ）によって主に決定され、微粒子の粒径サイズが大きく、粒子密度が高い程、ヘイズ値に大きく影響する。また、粒径の大きな微粒子を採用した場合、メタルメッシュタッチパネル（メッシュ構造の回路パターンを有するタッチパネル）の後工程において、該メタルメッシュタッチパネルと他のフィルム等と貼り合わせを行うときに隙間を生じさせてしまうことがある。
【００７６】
また、積層体フィルムや該積層体フィルムを加工して得られる電極基板フィルムの特性としては、ヘイズ値は低い方が望ましい。しかし、積層膜（金属吸収層）の反射率を下げるためには、アンチグレア層の表面粗さがＲａで０．１μｍ以上必要である。そして、アンチグレア層の表面粗さＲａを０．１μｍ以上にすると、アンチグレア層に含まれる微粒子を任意に選択してもヘイズ値は２．５％以上になる。
【００７７】
更に、メタルメッシュタッチパネル（メッシュ構造の回路パターンを有するタッチパネル）は平面で使用する以外に曲面あるいは折り曲げて使用することがある。アンチグレア層に使用するコート材は硬化後（使用できる状態）で表面硬度（ＪＩＳ  Ｋ５６００−５−４  １９９９に準拠する）２Ｈ以上のタイプが一般的であるが、図１０（Ａ）に示すように硬質なコート材は折り曲げの際に割れてしまうことがある。図１０（Ｂ）に示すように上記割れを防止するには、硬化後（使用できる状態）の鉛筆硬度がＨＢ〜Ｈ程度の軟らかいコート材を選択するとよい。この場合、ＪＩＳ Ｋ５６００−５−４ １９９９に準拠するアンチグレア層のひっかき硬度（鉛筆硬度）がＨ以下の条件を満たすなら、ＪＩＳ Ｋ５６００−５−１ １９９９に規定される「塗膜の機械的性質−耐屈曲性（円筒形マンドレル法）」において、マンドレル径２ｍｍφ以下を実現することができる。
【００７８】
（６）反応成膜法を実施する成膜装置
（6-1）スパッタリングウェブコータ
成膜法の一例としてスパッタリング法を挙げ、その成膜装置について説明する。
【００７９】
尚、この成膜装置はスパッタリングウェブコータと称され、ロールツーロール方式で搬送される長尺樹脂フィルム表面に連続的に効率よく成膜処理を施す場合に用いられる。
【００８０】
具体的に説明すると、ロールツーロール方式で搬送される長尺樹脂フィルムの成膜装置（スパッタリングウェブコータ）は、図５に示すように真空チャンバー１０内に設けられており、巻き出しロール１１から巻き出された長尺樹脂フィルム１２に対して所定の成膜処理を行った後、巻き取りロール２４で巻き取るようになっている。これ等巻き出しロール１２から巻き取りロール２４までの搬送経路の途中に、モータで回転駆動されるキャンロール１６が配置されている。このキャンロール１６の内部には、真空チャンバー１０の外部で温調された冷媒が循環している。
【００８１】
真空チャンバー１０内では、スパッタリング成膜のため、到達圧力１０-4Ｐａ程度までの減圧と、その後のスパッタリングガスの導入による０.１〜１０Ｐａ程度の圧力調整が行われる。スパッタリングガスにはアルゴン等公知のガスが使用され、目的に応じて更に酸素等のガスが添加される。真空チャンバー１０の形状や材質は、このような減圧状態に耐え得るものであれば特に限定はなく種々のものを使用することができる。また、真空チャンバー１０内を減圧してその状態を維持するため、真空チャンバー１０にはドライポンプ、ターボ分子ポンプ、クライオコイル等の種々の装置（図示せず）が組み込まれている。
【００８２】
巻き出しロール１１からキャンロール１６までの搬送経路には、長尺樹脂フィルム１２を案内するフリーロール１３と、長尺樹脂フィルム１２の張力の測定を行う張力センサロール１４とがこの順で配置されている。また、張力センサロール１４から送り出されてキャンロール１６に向かう長尺樹脂フィルム１２は、キャンロール１６の近傍に設けられたモータ駆動の前フィードロール１５によってキャンロール１６の周速度に対する調整が行われ、これによりキャンロール１６の外周面に長尺樹脂フィルム１２を密着させることができる。
【００８３】
キャンロール１６から巻き取りロール２４までの搬送経路も、上記同様に、キャンロール１６の周速度に対する調整を行うモータ駆動の後フィードロール２１、長尺樹脂フィルム１２の張力の測定を行う張力センサロール２２および長尺樹脂フィルム１２を案内するフリーロール２３がこの順に配置されている。
【００８４】
上記巻き出しロール１１および巻き取りロール２４では、パウダークラッチ等によるトルク制御によって長尺樹脂フィルム１２の張力バランスが保たれている。また、キャンロール１６の回転とこれに連動して回転するモータ駆動の前フィードロール１５、後フィードロール２１により、巻き出しロール１１から長尺樹脂フィルム１２が巻き出されて巻き取りロール２４に巻き取られるようになっている。
【００８５】
キャンロール１６の近傍には、キャンロール１６の外周面上に画定される搬送経路（すなわち、キャンロール１６外周面の内の長尺樹脂フィルム１２が巻き付けられる領域）に対向する位置に、成膜手段としてのマグネトロンスパッタリングカソード１７、１８、１９および２０が設けられ、この近傍に反応性ガスを放出するガス放出パイプ２５、２６、２７、２８、２９、３０、３１、３２が設置されている。
【００８６】
ところで、上記金属吸収層と金属層のスパッタリング成膜を実施する際、図５に示すように板状のターゲットを使用できるが、板状ターゲットを用いた場合、ターゲット上にノジュール（異物の成長）が発生することがある。これが問題になる場合は、ノジュールの発生がなくかつターゲットの使用効率も高い円筒形のロータリーターゲットを使用することが好ましい。
【００８７】
（6-2）反応性スパッタリング
金属酸化物から成る金属吸収層を成膜する目的で酸化物ターゲットを適用した場合、成膜速度が遅く量産に適さない。このため、高速成膜が可能なＮｉ系若しくはＣｕ系の金属ターゲット（金属材）を用い、かつ、酸素を含む反応性ガスを制御しながら導入する反応性スパッタリング等の反応成膜法が採られている。
【００８８】
そして、反応性ガスを制御する方法として以下の４つの方法が知られている。
（6-2-1）一定流量の反応性ガスを放出する方法。
（6-2-2）一定圧力を保つように反応性ガスを放出する方法。
（6-2-3）スパッタリングカソードのインピーダンスが一定になるように反応性ガスを放出する（インピーダンス制御）方法。
（6-2-4）スパッタリングのプラズマ強度が一定になるように反応性ガスを放出する（プラズマエミッション制御）方法。
【実施例】
【００８９】
以下、本発明の実施例について比較例を挙げて具体的に説明するが、本発明は以下の実施例により限定されるものではない。【００９０】
［実施例１〜１６，比較例１〜２０］
（アンチグレア層の形成）
アンチグレア層用の樹脂として、２種類の硬質並びに軟質の紫外線硬化型アクリル系樹脂を適用し、かつ、添加用の微粒子として粒径０．５μｍ〜１μｍのポリメタクリル酸メチルアクリレート樹脂粉末（ＰＭＭＡ微粒子）を適用すると共に、ＰＭＭＡ微粒子の粒径と配合量を適宜選択して、表１の「ヘイズ値(％)」「表面粗さＲａ(μｍ)」「未成膜フィルムの透過率Ｔ(％)」および表２の「表面硬度」欄に示す数値に設定された層厚１μｍのアンチグレア層をＰＥＴフィルムの片面に形成し、アンチグレア処理がなされた実施例１〜１６と比較例１〜２０に係る透明基板を調製した。【００９１】
尚、アンチグレア層を有しない透明基板を「参考例」とした。【００９２】
（特性評価用積層フィルムの製造）
次に、アンチグレア処理がなされた実施例１〜１６と比較例１〜２０に係る透明基板および参考例に係る透明基板に対し、図５に示す成膜装置（スパッタリングウェブコータ）を用いて「第１層目の金属吸収層」と「第２層目の金属層」を形成して積層体フィルムの前駆体である特性評価用積層フィルムを製造した。【００９３】
尚、特性評価用積層フィルムの特性対象は、表２に示す「成膜後、ＰＥＴフィルム越しに測定する波長５５０ｎｍにおける５°正反射率Ｒ(％)」「貼り合わせ時の隙間発生有無」、および、ＪＩＳ  Ｋ５６００−５−１  １９９９に準拠するマンドレル径１ｍｍφの「１８０°曲げ試験のコート割れ」とした。【００９４】
すなわち、図５に示す成膜装置（スパッタリングウェブコータ）を用い、反応性ガスには酸素ガスを用いると共に、キャンロール１６は、直径６００ｍｍ、幅７５０ｍｍのステンレス製で、ロール本体表面にハードクロムめっきが施されている。前フィードロール１５と後フィードロール２１は直径１５０ｍｍ、幅７５０ｍｍのステンレス製で、ロール本体表面にハードクロムめっきが施されている。また、各マグネトロンスパッタリングカソード１７、１８、１９、２０の上流側と下流側にガス放出パイプ２５、２６、２７、２８、２９、３０、３１、３２を設置し、かつ、マグネトロンスパッタリングカソード１７、１８には金属吸収層用のＮｉ−Ｃｕターゲット、マグネトロンスパッタリングカソード１９と２０には金属層用のＣｕターゲットを取り付けた。【００９５】
また、透明基板を構成する樹脂フィルムには、厚さ５０μｍ、幅６００ｍｍで長さ１２００ｍのＰＥＴフィルムを用い、キャンロール１６は０℃に冷却制御した。また、真空チャンバー１０を複数台のドライポンプにより５Ｐａまで排気した後、更に、複数台のターボ分子ポンプとクライオコイルを用いて３×１０-3Ｐａまで排気した。【００９６】
そして、実施例１〜１６と比較例１〜２０に係る透明基板および参考例に係る樹脂フィルムの搬送速度を２ｍ／分にした後、上記ガス放出パイプ２９、３０、３１、３２からアルゴンガスを５００ｓｃｃｍ導入し、カソード１９と２０については、Ｃｕ膜厚８０ｎｍが得られる電力制御で成膜を行った。一方、金属吸収層も図５に示すガス放出パイプ２５、２６、２７、２８からアルゴンガス５００ｓｃｃｍと酸素ガス５０ｓｃｃｍが混合された混合ガスを導入し、図５に示すカソード１７と１８については、Ｎｉ−Ｃｕ酸化膜厚３０ｎｍが得られる電力制御で成膜を行った。【００９７】
尚、実施例１６に係る樹脂フィルムの金属吸収層に用いたスパッタリングターゲットは、他の実施例と比較例等の「Ｎｉ−Ｃｕ」と異なる「Ｃｕ」としている。【００９８】
（特性評価）
次に、実施例１〜１６と比較例１〜２０に係る特性評価用積層フィルム、および、参考例に係る特性評価用積層フィルムについて、上記「成膜後、ＰＥＴフィルム越しに測定する波長５５０ｎｍにおける５°正反射率Ｒ(％)」「貼り合わせ時の隙間発生有無」、および、ＪＩＳ  Ｋ５６００−５−１  １９９９に準拠するマンドレル径１ｍｍφの「１８０°曲げ試験のコート割れ」を測定した。【００９９】
この結果を以下の表１と表２に示す。【０１００】
【表１】
2016104159.tif 000003
【０１０１】
【表２】
2016104159.tif 000004
【０１０２】
（評価結果）
（１）アンチグレア層が設けられた実施例１〜１６と比較例１〜２０に係る特性評価用積層フィルム、および、参考例に係る特性評価用積層フィルムの「成膜後、ＰＥＴフィルム越しに測定する波長５５０ｎｍにおける５°正反射率Ｒ(％)」欄から分かるように、アンチグレア処理を施すことによりＰＥＴフィルム越しに観測される波長５５０ｎｍにおける５°正反射率Ｒ(％)が低減されていることが確認される。そして、ＰＥＴフィルム越しに観測される波長５５０ｎｍにおける５°正反射率Ｒ(％)が低減されていることから、実施例１〜１６と比較例１〜２０に係るアンチグレア層を有する透明基板の両面に積層細線から成る回路パターンが形成され、かつ、透明基板側から数えて第２層目の金属層の一部が湿式めっき法によりそれぞれ形成されている電極基板フィルムにおいては、上記アンチグレア層の作用により、透明基板越しに観察される回路パターンからの正反射（透明基板側から数えて第１層目の金属吸収層と透明基板との界面における反射）と、透明基板側から数えて第３層目の第２金属吸収層からの正反射が同程度に揃えられるため、上記積層細線から成る回路パターンが極めて視認され難くなる効果を有することが確認される。【０１０３】
（２）アンチグレア層の「表面粗さＲａが０．２μｍ以下」並びに「ヘイズ値が２．５〜１０％」（表１参照）およびＪＩＳ  Ｋ５６００−５−４  １９９９に準拠するアンチグレア層の「ひっかき硬度がＨ以下」（表２参照）の要件を満たす実施例１〜１０、１６に係る特性評価用積層フィルムの「貼り合わせ時の隙間発生有無」（表２参照）とＪＩＳ  Ｋ５６００−５−１  １９９９に準拠するマンドレル径１ｍｍφの「１８０°曲げ試験のコート割れ」（表２参照）欄において全て「なし」と評価されていることから分かるように、実施例１〜１０、１６に係るアンチグレア層を有する透明基板を用いて製造された電極基板フィルム（メタルメッシュタッチパネル）においては、該メタルメッシュタッチパネルと他のフィルムを貼り合わせるときに隙間を生じさせてしまう弊害がなく、かつ、該メタルメッシュタッチパネルを曲面あるいは折り曲げて使用しても図１０（Ａ）に示すようなアンチグレア層の割れが発生することもない効果を有することが確認される。【０１０４】
（３）一方、アンチグレア層の「表面粗さＲａが０．２μｍ以下」と「ヘイズ値が２．５〜１０％」（表１参照）の要件は満たすがＪＩＳ  Ｋ５６００−５−４  １９９９に準拠するアンチグレア層の「ひっかき硬度がＨ以下」（表２参照）の要件を満たさない実施例１１〜１５に係る特性評価用積層フィルムのＪＩＳ  Ｋ５６００−５−１  １９９９に準拠するマンドレル径１ｍｍφの「１８０°曲げ試験のコート割れ」欄（表２参照）から分かるように、アンチグレア層のひっかき硬度がＨを越えた透明基板を用いて製造された電極基板フィルム（メタルメッシュタッチパネル）においては、該メタルメッシュタッチパネルを曲面あるいは折り曲げて使用した場合にアンチグレア層の割れを生ずることがあるため平面で使用する方が望ましいことが確認される。【０１０５】
（４）他方、アンチグレア層の「表面粗さＲａが０．２μｍ以下」（表１参照）なる要件を満たさない比較例５〜１１および比較例１４〜２０に係る特性評価用積層フィルムの「貼り合わせ時の隙間発生有無」（表２参照）欄の評価「有り」から分かるように、比較例５〜１１および比較例１４〜２０に係るアンチグレア層を有する透明基板を用いて製造された電極基板フィルム（メタルメッシュタッチパネル）においては、該メタルメッシュタッチパネルと他のフィルムを貼り合わせるときに隙間を生じさせてしまう弊害があることが確認される。【０１０６】
（５）また、アンチグレア層の「ヘイズ値が２．５〜１０％」（表１参照）なる要件を満たさない比較例１〜２、３〜４、１０〜１３および１９〜２０に係る特性評価用積層フィルムの「未成膜フィルムの透過率Ｔ(％)」（表１参照）から分かるように、アンチグレア層の「ヘイズ値が２．５〜１０％」なる要件を満たさない透明基板を用いた場合、透過率が９０％未満になってしまうことが確認される。
【産業上の利用可能性】
【０１０７】
本発明に係る積層体フィルムおよび該積層体フィルムを用いて作製された電極基板フィルムにおいては回路パターンが高輝度照明下においても視認され難いためＦＰＤ（フラットパネルディスプレイ）表面に設置する「タッチパネル」に利用される産業上の可能性を有している。
【符号の説明】
【０１０８】
１０  真空チャンバー
１１  巻き出しロール
１２  長尺樹脂フィルム
１３  フリーロール
１４  張力センサロール
１５  前フィードロール
１６  キャンロール
１７  マグネトロンスパッタリングカソード
１８  マグネトロンスパッタリングカソード
１９  マグネトロンスパッタリングカソード
２０  マグネトロンスパッタリングカソード
２１  後フィードロール
２２  張力センサロール
２３  フリーロール
２４  巻き取りロール
２５  ガス放出パイプ
２６  ガス放出パイプ
２７  ガス放出パイプ
２８  ガス放出パイプ
２９  ガス放出パイプ
３０  ガス放出パイプ
３１  ガス放出パイプ
３２  ガス放出パイプ
４０  樹脂フィルム（透明基板）
４１  金属吸収層
４２  金属層（銅層）
４３  金属吸収層
４４  金属層（銅層）
５０  樹脂フィルム（透明基板）
５１  金属吸収層
５２  乾式成膜法で形成された金属層（銅層）
５３  金属吸収層
５４  乾式成膜法で形成された金属層（銅層）
５５  湿式成膜法で形成された金属層（銅層）
５６  湿式成膜法で形成された金属層（銅層）
６０  樹脂フィルム（透明基板）
６１  金属吸収層
６２  乾式成膜法で形成された金属層（銅層）
６３  金属吸収層
６４  乾式成膜法で形成された金属層（銅層）
６５  湿式成膜法で形成された金属層（銅層）
６６  湿式成膜法で形成された金属層（銅層）
６７  第２金属吸収層
６８  第２金属吸収層
７０  樹脂フィルム（透明基板）
７１  金属吸収層
７２  乾式成膜法で形成された金属層（銅層）
７３  金属吸収層
７４  乾式成膜法で形成された金属層（銅層）
７５  湿式成膜法で形成された金属層（銅層）
７６  湿式成膜法で形成された金属層（銅層）
７７  第２金属吸収層
７８  第２金属吸収層
【図１】
2016104159.tif 000005
【図２】
2016104159.tif 000006
【図３】
2016104159.tif 000007
【図４】
2016104159.tif 000008
【図５】
2016104159.tif 000009
【図６】
2016104159.tif 000010
【図７】
2016104159.tif 000011
【図８】
2016104159.tif 000012
【図９】
2016104159.tif 000013
【図１０】
2016104159.tif 000014
【国際調査報告】
2016104159.tif 000015
2016104159.tif 000016